(57)【要約】【課題】加熱剥離における問題を解決できる圧電デバイスの製造方法を提供する。【解決手段】圧電単結晶基板１に対して所定条件で水素イオンを注入して、圧電単結晶基板１の一主面から所定深さの位置にイオン注入層１００を形成する（Ｓ１０１）。イオン注入層１００が形成された圧電単結晶基板１を支持基板３０Ｂに接合し（Ｓ１０２→Ｓ１０３）、加熱することで、イオン注入層１００を剥離面として圧電薄膜１０を剥離形成する。この加熱剥離を行う際、減圧雰囲気下で、且つ当該減圧雰囲気の気圧に応じた加熱温度を用いる（Ｓ１０４）。このような減圧雰囲気を用いることで、大気圧での加熱よりも低い温度で圧電薄膜１０が剥離形成される。【選択図】図１
2010109949.tif 000002
【特許請求の範囲】
【請求項１】
結晶性基板にイオンを注入することで、イオン注入層を形成する工程と、
イオン注入層が形成された前記結晶性基板を加熱することにより、前記結晶性基板から結晶性薄膜を剥離形成する工程を有する、電子デバイスの製造方法であって、
前記結晶性薄膜を剥離形成する工程は、
前記イオン注入層が形成された結晶性基板を、減圧雰囲気下で、且つ該減圧雰囲気の圧力に応じた加熱温度で加熱する、電子デバイスの製造方法。
【請求項２】
圧電基板にイオンを注入することで、イオン注入層を形成する工程と、
イオン注入層が形成された圧電基板を加熱することにより前記圧電基板から圧電薄膜を剥離形成する工程を有する、圧電デバイスの製造方法であって、
前記圧電薄膜を剥離形成する工程は、
前記イオン注入層が形成された圧電基板を、減圧雰囲気下で、且つ該減圧雰囲気の圧力に応じた加熱温度で加熱する、圧電デバイスの製造方法。
【請求項３】
前記イオン注入層が形成された圧電基板に対して、前記イオン注入層により前記圧電薄膜が形成される側に支持体を形成する工程を備え、
前記圧電薄膜を剥離形成する工程は、
前記支持体が形成された圧電基板を、減圧雰囲気下で、且つ該減圧雰囲気の圧力に応じた加熱温度で加熱する、請求項２に記載の圧電デバイスの製造方法。
【請求項４】
前記圧電基板と前記支持体とは線膨張係数が異なる、請求項３に記載の圧電デバイスの製造方法。
【請求項５】
前記圧電基板と前記支持体とは、前記圧電基板の表面に接着層を形成し、該接着層と前記支持体との接合面を清浄化接合によって直接接合してなる、請求項４に記載の圧電デバイスの製造方法。
【請求項６】
前記支持体は、前記圧電基板に対して熱伝導率が良い材料によって形成される、請求項３〜請求項５のいずれかに記載の圧電デバイスの製造方法。
【請求項７】
前記圧電基板を前記支持体に接合する工程の前に、
前記圧電基板の前記圧電薄膜側表面および前記支持体の前記圧電基板を接合する表面の少なくとも一方に、電極形成を行う工程を有する、請求項３〜請求項６のいずれかに記載の圧電デバイスの製造方法。
【請求項８】
前記減圧雰囲気の圧力は、該圧力によって設定される加熱温度で前記圧電基板の圧電性劣化が殆ど生じないように設定されている、請求項２〜請求項７のいずれかに記載の圧電デバイスの製造方法。
【請求項９】
前記減圧雰囲気の圧力は、該圧力によって設定される加熱温度で前記圧電基板の酸素抜けが殆ど生じないように設定されている、請求項２〜請求項７のいずれかに記載の圧電デバイスの製造方法。
【請求項１０】
前記減圧雰囲気の加熱温度は、該加熱温度によって前記電極を形成する金属が前記圧電基板に殆ど拡散しないように設定されている、請求項２〜請求項７のいずれかに記載の圧電デバイスの製造方法。
【請求項１１】
前記圧電基板は、タンタル酸リチウムを材料とする、請求項２〜請求項１０のいずれかに記載の圧電デバイスの製造方法。
【発明の詳細な説明】
【技術分野】
【０００１】
この発明は、結晶性材料を用いた電子デバイスの製造方法、特に薄膜の圧電単結晶デバイスの製造方法に関するものである。
【背景技術】
【０００２】
現在、半導体や圧電体等の所定電気的特性を有する結晶性材料を用いた電子デバイスが各種製造および使用されている。その中で、圧電デバイスとしてＳＡＷやＦ−ＢＡＲ等がある。そして、圧電デバイスとしては、さらに高周波のラム波デバイスに対応する等の理由により、圧電体を薄膜化してなる薄膜型圧電デバイスが多く開発されている。そして、このような薄膜型圧電デバイスを形成するための圧電薄膜の製造方法は、例えば、非特許文献１や特許文献１に示すように各種考案されている。
【０００３】
非特許文献１には、圧電単結晶を形成する材料、例えばＡｌＮやＺｎＯをスパッタ法やＣＶＤ法を用いて堆積させる堆積法や、所定厚みを有する圧電単結晶基板を支持基板に貼り付けた後研磨することにより薄膜化する研磨法が示されている。
【０００４】
また、特許文献１は、いわゆるスマートカット法と呼ばれる方法である。スマートカット法では、圧電材料として、例えば、ＬｉＮＯ3，ＬｉＴａＯ3の基板（以下、特にこれらの材質からなる圧電基板をＬＮ基板およびＬＴ基板と称する。）を用い、（１）圧電基板に所定条件でイオン注入を行うことで、圧電基板の表面からの圧電薄膜を形成したい深さの位置にイオン注入層を形成する。（２）イオン注入層が形成された圧電基板を加熱する。このような加熱処理を行うことで、当該イオン注入層が剥離面となって、圧電薄膜が圧電基板から剥離される。
【非特許文献１】Y.Osugi etal.:"Single crystal FBAR with LiNO3 and LiTaO3",2007 IEEE MTT-S International Microwave Symposium, pp.873-876
【特許文献１】特表２００２−５３４８８６号公報
【発明の開示】
【発明が解決しようとする課題】
【０００５】
しかしながら、上述の堆積方法を用いる場合には、所望の配向膜を得るための成膜温度や成膜条件等からＡｌＮ等に材料が限られてしまう。また、結晶軸の配向方向を制御することができないため、振動モードを考慮して結晶を形成することが難しい。
【０００６】
また、上述の研磨法を用いる場合には、圧電薄膜となる部分以外は、研磨屑となってしまうので、圧電材料の利用効率が非常に悪い。さらに、研磨条件や元の圧電基板の形状バラツキ等により、圧電薄膜全体を均一な厚みに形成することが難しく、生産性が悪くなってしまう。
【０００７】
さらに、上述のスマートカット法を用いる場合、上述のイオン注入層を利用した剥離工程で加熱処理を行うが、４５０℃程度の高温で加熱を行わなければならないので、以下に示す各種の問題が発生する。
【０００８】
（Ａ）圧電基板のキュリー温度が加熱温度よりも低いので、高温加熱によってキュリー温度以上に加熱されてしまい、圧電性が劣化して、剥離後の圧電薄膜の圧電特性が悪くなる。
【０００９】
（Ｂ）圧電基板にＬＮ基板やＬＴ基板を用いる場合には、高温加熱により圧電基板中の酸素が外部へ拡散するので、圧電基板の表面付近が剥離してなる圧電薄膜は、絶縁性が劣化して、圧電特性が悪くなる。
【００１０】
（Ｃ）圧電薄膜側の表面に電極が形成されているような場合には、高温加熱により電極を形成する金属元素が圧電薄膜中に拡散して、圧電薄膜の結晶構造が崩れ、圧電薄膜内での伝送損失が大きくなる。
【００１１】
（Ｄ）圧電薄膜を支持基板で支持する構造を用いる場合には、これらの線膨張係数を、できる限り近くしなければ、高温加熱時に線膨張係数の違いから圧電薄膜と支持基板との接合部で割れが生じてしまう。このため、支持基板の材料に制約を受けてしまう。
【００１２】
（Ｅ）加熱処理の場合、急激に目的温度まで昇温させ、急激に降温させることができないので、加熱温度が高くなるほど処理タクトが遅くなる。
【００１３】
したがって、本発明の目的は、上述の加熱による各種の問題を解決できる圧電デバイス等の結晶性材料を用いた電子デバイスの製造方法を提供することにある。
【課題を解決するための手段】
【００１４】
この発明は、結晶性基板にイオンを注入することでイオン注入層を形成する工程と、
イオン注入層が形成された前記結晶性基板を加熱することにより結晶性基板から結晶性薄膜を剥離形成する工程を有する、電子デバイスの製造方法に関するものである。そして、この電子デバイスの製造方法では、結晶性薄膜を剥離形成する工程は、イオン注入層が形成された結晶性基板を、減圧雰囲気下で、且つ該減圧雰囲気の圧力に応じた加熱温度で加熱する。
【００１５】
この製造方法では、減圧雰囲気下で加熱することにより、従来の大気圧（1.01325×105Ｐａ）雰囲気下で加熱する場合よりも低温で剥離が行われる。これは、減圧雰囲気下では、大気圧よりも注入イオンが低温でガス化され易く、イオン注入層の圧力と圧電基板の圧力との差が低温で大きくなり易いことにより、クラックの進展、剥離が助長されるからである。これにより、従来よりも低温での剥離が可能になり、結晶性基板の有する電気的特性が高温加熱によって劣化されることが保護される。
【００１６】
また、この発明は、圧電基板にイオンを注入することでイオン注入層を形成する工程と、イオン注入層が形成された圧電基板を加熱することにより圧電基板から圧電薄膜を剥離形成する工程を有する、圧電デバイスの製造方法に関するものである。そして、この圧電デバイスの製造方法では、圧電薄膜を剥離形成する工程は、イオン注入層が形成された圧電基板を、減圧雰囲気下で且つ該減圧雰囲気の圧力に応じた加熱温度で加熱する。
【００１７】
この製造方法では、減圧雰囲気下で加熱することにより、従来の大気圧（1.01325×105Ｐａ）雰囲気下で加熱する場合よりも低温で剥離が行われる。これは、上述の結晶性基板の場合と同様に、減圧雰囲気下では、大気圧よりも注入イオンが低温でガス化され易く、イオン注入層の圧力と圧電基板の圧力との差が低温で大きくなり易いことにより、クラックの進展、剥離が助長されるからである。
【００１８】
さらに、圧電基板では、ガス化時に発生する応力によって、圧電単結晶の焦電性により、イオン注入層近傍で電荷分布により放電が発生する。この放電の発生は、大気圧雰囲気下よりも減圧雰囲気下の方が起こりやすく、当該放電によりイオン注入層近傍での結晶構造の破断が助長され、剥離させやすくなる。これらの理由により、従来よりも低温での剥離が可能になり、圧電基板の有する各種の特性が高温加熱によって劣化されることが保護される。
【００１９】
また、この発明の製造方法では、イオン注入層が形成された圧電基板に対して、イオン注入層により圧電薄膜が形成される側に支持体を形成する工程を備える。そして、圧電薄膜を剥離形成する工程は、支持体が形成された圧電基板を、減圧雰囲気下で、且つ該減圧雰囲気の圧力に応じた加熱温度で加熱する。
【００２０】
この製造方法では、圧電薄膜を支持する支持体が、圧電薄膜に接合された複合基板状態であっても、上述の場合と同様に、低温での加熱剥離が可能になる。したがって、複合基板化された圧電薄膜の有する各種の特性が高温加熱によって劣化されることが保護される。
【００２１】
また、この発明の製造方法では、圧電基板と支持体との線膨張係数が異なる。
【００２２】
この製造方法では、圧電基板（圧電薄膜）と支持体との線膨張係数が異なっていても、加熱温度が低いことで、当該線膨張係数による割れを防ぐことができる。
【００２３】
また、この発明の製造方法では、圧電基板と支持体とは、圧電基板表面に接着層を形成し、該接着層と前記支持体との互いの接合面を清浄化接合によって直接接合してなる。
【００２４】
この製造方法では、清浄化接合により接合時の加熱が必要ないので線膨張係数を用いた場合の割れをさらに確実に防ぐことができる。
【００２５】
また、この発明の製造方法では、支持体が、圧電基板に対して熱伝導率が良い材料によって形成される。
【００２６】
この製造方法では、圧電基板が熱伝導性の良いものとなることで、上述のような電気的特性の劣化が抑えられるとともに、さらに耐電力性に優れる圧電デバイスを形成することができる。
【００２７】
また、この発明の製造方法では、圧電基板を前記支持体に接合する工程の前に、圧電基板の圧電薄膜側表面および支持体の圧電基板を接合する表面の少なくとも一方に電極形成を行う工程を有する。
【００２８】
この製造方法では、圧電薄膜の表面に電極が接するような構造であっても、加熱温度が低いことにより、電極を形成する金属の圧電薄膜内への拡散が抑制される。これにより、圧電薄膜内での伝送損失の増加を抑制することができる。
【００２９】
また、この発明の製造方法では、減圧雰囲気の圧力を、該圧力によって設定される加熱温度で圧電基板の圧電性劣化が殆ど生じないような圧力に設定している。
【００３０】
この製造方法では、減圧雰囲気を形成する圧力および加熱温度の具体的な設定として、圧電基板の圧電性劣化が生じない温度で加熱剥離が可能な圧力に設定する。例えば、ＬＴ基板であれば、０．１〜５０００Ｐａとすることで、加熱温度が３５０℃以下となり、圧電基板の圧電性劣化が抑制される。
【００３１】
また、この発明の製造方法は、減圧雰囲気の圧力を、該圧力によって設定される加熱温度で圧電基板の酸素抜けが殆ど生じないような圧力に設定している。
【００３２】
この製造方法では、減圧雰囲気を形成する圧力および加熱温度の具体的な別の設定として、圧電基板の酸素抜けが生じない温度で加熱剥離が可能な圧力に設定する。例えば、ＬＴ基板であれば、１×１０-6Ｐａ〜０．１Ｐａとすることで、加熱温度が２５０℃以下になり、圧電基板の酸素抜けが抑制される。
【００３３】
また、この発明の製造方法では、加熱温度を、該加熱温度によって電極を形成する金属が圧電基板に殆ど拡散しないような温度に設定している。
【００３４】
この製造方法では、加熱温度の具体的なまた別の設定として、圧電基板に対する電極からの金属拡散が生じない温度に設定する。例えば、ＬＴ基板であって電極がＡｌであれば、加熱温度を２５０℃以下にすることで、電極を形成する金属の圧電基板への拡散が抑制される。
【００３５】
また、この発明の製造方法では、圧電基板はタンタル酸リチウムを材料とする。
【００３６】
この製造方法では、圧電基板がタンタル酸リチウム（ＬｉＴａＯ3）であるので、上述のような特性の劣化が無く、より各種特性に優れる圧電デバイスを形成することができる。
【発明の効果】
【００３７】
この発明によれば、スマートカット法を用いて圧電デバイス等の結晶性材料を用いた電子デバイスを製造する際に、加熱による各種特性劣化を防ぎ、優れた特性を有する電子デバイスを製造することができる。特に、当該製造方法を圧電デバイスに適用することで、優れた特性の圧電デバイスを製造することができる。
【発明を実施するための最良の形態】
【００３８】
本発明の実施形態に係る電子デバイスの製造方法について、図を参照して説明する。なお、以下の説明では、結晶性材料を用いた電子デバイスとして、圧電薄膜を用いたラム波用の薄膜型圧電デバイスを例に説明する。
【００３９】
図１は、本実施形態の薄膜型圧電デバイスの製造方法を示すフローチャートである。
図２〜図４は、図１に示す製造フローで形成される薄膜型圧電デバイスの製造過程を模式的に示す図である。
【００４０】
所定厚みからなる圧電単結晶基板１を用意し、図２（Ａ）に示すように、裏面１２側から水素イオンを注入することで、イオン注入層１００を形成する（図１：Ｓ１０１）。この際、圧電単結晶基板１としては、薄膜型圧電デバイス単体が複数配列されたマルチ状態の基板を用いる。そして、例えば圧電単結晶基板１にＬＴ基板を用いれば、加速エネルギー１５０ＫｅＶで１．０×１０17ａｔｏｍ／ｃｍ2のドーズ量により水素イオン注入を行うことにより、裏面１２から深さ約１μｍの位置に水素イオン層が形成されて、イオン注入層１００が形成される。なお、圧電単結晶基板１には、ＬＴ基板以外に、ＬＮ基板やＬＢＯ（Ｌｉ2Ｂ4Ｏ7）基板やランガサイト（Ｌａ3Ｇａ5ＳｉＯ14）基板を用いてもよく、それぞれの基板に応じた条件でイオン注入を行う。
【００４１】
次に、図２（Ｂ）に示すように、圧電単結晶基板１の裏面１２にＡｌ（アルミニウム）等を用いて所定厚みからなる下部電極２０を形成する。さらに、当該下部電極２０が形成された裏面１２上に接合層３０Ａを形成する（図１：Ｓ１０２）。ここで、接合層３０Ａとしては例えばＳｉＯ2膜を用い、その表面をＣＭＰ処理等により研磨して平坦化する。
【００４２】
ここで、支持基板３０Ｂを用意しておく、支持基板３０Ｂは、母体基板３０１Ｂ上に支持層３０２Ｂを形成してなる。母体基板３０１Ｂには、圧電単結晶基板１と同じような圧電性材料を用いてもよいが、圧電単結晶基板１と熱膨張係数が異なるが耐熱性に優れ入手が容易で安価なＳｉやガラスを用いるとよい。今回の説明ではＳｉを用いた場合を示す。Ｓｉからなる母体基板３０１Ｂ表面には、回路電極パターン５０を形成するとともに、ＳｉＯ2からなる支持層３０２Ｂを形成する。さらに、この支持層３０２Ｂに対してエッチング等を行うことで、後述するＩＤＴ電極等が形成される領域に対応する部分に凹部を形成するとともに、回路電極パターン５０の一部に対応する領域に貫通孔を形成する。そして、当該凹部および貫通孔に犠牲層材料を成膜して犠牲層４０Ａ，４０Ｂを形成し、支持層３０２Ｂの表面をＣＭＰ等により平坦化する。
【００４３】
このように形成された支持基板３０Ｂに対して、図２（Ｃ）に示すように、支持層３０１Ａを接合層３０Ａの表面に清浄化接合技術を用いて直接接合することで、圧電単結晶基板１と支持基板３０Ｂとを接合する（図１：Ｓ１０３）。ここで、清浄化接合とは、真空中でＡｒイオン等を照射して接合面を活性化させた状態で接合するものであり、加熱を必要としない接合方法である。このように清浄化接合を行うことで、接合面が加熱されないため、上述のように圧電単結晶基板１と、接合層３０Ａおよび支持基板３０Ｂの支持層３０２Ｂと、支持基板３０Ｂの母体基板３０１Ｂとの線膨張係数が異なっていても、各界面付近での割れが発生することを防止できる。また、加熱を行わないことで、圧電単結晶基板１に熱が加わらないので、加熱による特性劣化を防止することができる。さらには、親水化接合のようにＯＨ基を用いないので、水素の発生によるボイド等も防止することができる。
【００４４】
次に、図２（Ｄ）に示すように、支持基板３０Ｂが接合された圧電単結晶基板１を、減圧雰囲気下に配置して加熱し、イオン注入層１００を剥離面とした剥離を行う（図１：Ｓ１０４）。これにより、支持基板３０Ｂに支持された圧電薄膜１０が形成される。
【００４５】
この際、加熱温度は、減圧雰囲気の気圧に応じて、大気圧状態よりも低い温度までしか加熱しない。具体的には、次に示す条件を考慮して減圧雰囲気の圧力及び加熱温度を設定する。
【００４６】
図５は、加熱剥離を行う際の気圧に応じた剥離可能温度の遷移を示す図である。
【００４７】
図５に示すように、大気圧に対して減圧した雰囲気下では、剥離可能温度が低下する。例えば、大気圧では剥離可能温度が４５０℃であるのに対して、約５０００Ｐａまで減圧することで、剥離可能温度を３５０℃まで低下させることができる。さらに、約０．１Ｐａまで減圧することで、剥離可能温度を２５０℃まで低下させることができる。
【００４８】
このような減圧による剥離可能温度の低下は、次に示す理由であると考えられる。
【００４９】
（１）減圧雰囲気下では、大気圧よりも注入された水素イオンが低温でガス化され易く、イオン注入層１００の圧力と圧電単結晶基板１外部の圧力との差が低温で大きくなり易いことにより、クラックの進展、剥離が助長されるからである。
【００５０】
（２）ガス化時に発生する応力によって、圧電単結晶基板１の焦電性により、イオン注入層１００の近傍で電荷分布により放電が発生する。この放電の発生は、大気圧雰囲気下よりも減圧雰囲気下の方が起こりやすく、当該放電によりイオン注入層１００の近傍での結晶構造の破断が助長されるからである。
【００５１】
このように、剥離可能温度を３５０℃まで低下させることで、ＬＴ単結晶やＬＮ単結晶に対しては、キュリー温度以下となり、圧電性劣化を防止することができる。
【００５２】
さらに、剥離可能温度を２５０℃まで低下させることで、ＬＴ単結晶に対しては、さらに絶縁性劣化を防止することができるとともに、下部電極２０を形成するＡｌが圧電単結晶基板１であるＬＴ単結晶に拡散することを抑制することができる。また、上述のように支持基板３０Ｂ内に回路電極パターン５０を形成するような場合にも、当該回路電極パターン５０を形成する金属が支持基板３０Ｂ（特に支持層３０２Ｂ）に拡散することを防止でき、特性劣化を防ぐことができる。
【００５３】
また、加熱温度が低くなることで、線膨張係数が異なっていても、加熱により発生する応力を抑制することができるので、当該応力による割れを抑制することができる。これにより、温度特性が優れたり耐電力性が優れるが熱膨張係数が圧電単結晶基板１と異なるような材質であっても支持基板に利用することができるので、支持基板の選択幅が広げられるとともに、より安価なものを選択することもできる。
【００５４】
また、さらに、このような加熱工程では、通常、急激な昇降温を行わず、所定のプロファイルで徐々に昇温および降温を行わなければならない。したがって、加熱温度（到達温度を低くすることにより、加熱工程のスループットを早くすることができる。この際、これまでの大気圧で行う場合と異なり減圧処理を行わなければならないが、加熱の昇降温時間と比較して減圧昇圧時間の方が短くすることができるので、結果的に従来よりも加熱工程のスループットを早くすることができ、生産性を向上することができる。
【００５５】
次に、図２（Ｅ）に示すように、圧電薄膜１０の剥離面（表面）１３をＣＭＰ等により鏡面仕上げにする（図１：Ｓ１０５）。このように表面１３を鏡面化することで、圧電デバイスとしての特性を向上することができる。
【００５６】
次に、図３（Ａ）に示すように、圧電薄膜１０の表面１３上に、ラム波デバイスの励振電極となるＩＤＴ電極６０や、配線電極６１Ａおよびバンプパッド６１Ｂ等の上面電極パターンを形成する（図１：Ｓ１０６）。
次に、図３（Ｂ）に示すように、上面電極パターンが形成された圧電薄膜１０の表面にレジスト膜７０を形成する（図１：Ｓ１０７）。そして、フォトリソグラフィ技術を用いて、図３（Ｃ）に示すように、犠牲層４０Ａ，４０Ｂを除去するためのエッチング窓７１，７２をレジスト膜７０に形成する（図１：Ｓ１０８）。
【００５７】
次に、エッチング窓７１にエッチング液もしくはエッチングガスを導入することで、図３（Ｄ）に示すように、犠牲層４０Ａ，４０Ｂを除去する。これにより、単体の薄膜型圧電デバイスの下部電極２０およびＩＤＴ電極６０が形成される領域に対応する犠牲層４０Ａが形成された空間は、空乏層８０となる（図１：Ｓ１０９）。そして、このような犠牲層４０Ａ，４０Ｂの除去を行った後、図３（Ｅ）に示すようにレジスト膜７０の除去を行う（図１：Ｓ１１０）。
【００５８】
次に、図４（Ａ）に示すように、薄膜型圧電デバイスとして完成させるための仕上げ上面電極として、回路電極パターン５０と配線電極６１Ａおよびバンプパッド６１Ｂとを接続するスルーホール電極９１を形成するとともに、バンプパッド６１Ｂ上にバンプ９０を形成する（図１：Ｓ１１１）。そして、図４（Ｂ）に示すように、マルチ状態から個別の薄膜型圧電デバイスを切り出す。このようにして薄膜型圧電デバイスを形成する。
【００５９】
そして、本実施形態に示す特徴的な製造方法、すなわち、減圧雰囲気下で且つ当該減圧雰囲気の圧力に応じた低温で加熱を行って剥離を行う工程を有することで、従来のスマートカット法を用いることで発生する上述の各課題を解決して、各種特性に優れた薄膜型圧電デバイスを製造することができる。
【００６０】
すなわち、圧電性が劣化を防止するとともに絶縁性の劣化を防止して、良好な圧電特性の薄膜型圧電デバイスを製造することができる。また、圧電薄膜表面に電極が形成されていても、当該電極の金属元素が圧電薄膜中に拡散することを防止して、伝送損失が低い薄膜型圧電デバイスを製造することができる。また、圧電薄膜に対して線膨張係数の異なる支持基板を用いることができるので、支持基板の材料に制約を受けず、設計が容易になるとともに安価にすることもできる。また、さらに、加熱剥離工程のスループットを改善し、生産性を向上することができる。
【００６１】
なお、上述の説明では、ラム波用デバイスの製造方法を例に示したが、他の圧電薄膜を用いるＳＡＷデバイスや、Ｆ−ＢＡＲデバイス、ジャイロ、ＲＦスイッチ等にも本実施形態の製造方法を適用することができる。さらには、焦電デバイスや他の結晶性デバイスに対しても、本実施形態の製造方法を適用することができる。
【００６２】
また、上述の説明では、下部電極を有する薄膜型圧電デバイスを例に説明したが、下部電極を有さない薄膜型圧電デバイスに対しても、本実施形態の製造方法を適用することができる。
【図面の簡単な説明】
【００６３】
【図１】本発明の実施形態の薄膜型圧電デバイスの製造方法を示すフローチャートである。
【図２】図１に示す製造フローで形成される薄膜型圧電デバイスの製造過程を模式的に示す図である。
【図３】図１に示す製造フローで形成される薄膜型圧電デバイスの製造過程を模式的に示す図である。
【図４】図１に示す製造フローで形成される薄膜型圧電デバイスの製造過程を模式的に示す図である。
【図５】加熱剥離を行う際の気圧に応じた剥離可能温度の遷移を示す図である。
【符号の説明】
【００６４】
１−圧電単結晶基板、１０−圧電薄膜、１２−圧電単結晶基板１の裏面、１３−圧電薄膜の表面、２０−下部電極、３０Ａ−接合層、３０Ｂ−支持基板、３０１Ｂ−母体基板、３０２Ｂ−支持層、４０Ａ，４０Ｂ−犠牲層５０−回路電極パターン、６０−ＩＤＴ電極、６１Ａ−配線電極、６１Ｂ−バンプパッド、７０−レジスト膜、７１，７２−エッチング窓、８０−空乏層、９０−バンプ、９１−スルーホール電極、１００−イオン注入層、
【図１】
2010109949.tif 000003
【図２】
2010109949.tif 000004
【図３】
2010109949.tif 000005
【図４】
2010109949.tif 000006
【図５】
2010109949.tif 000007